カソードブロックを製造する方法であり、コークスを含む出発原料を供給するステップと、カソードブロックを成形するステップと、炭化およびグラファイト化処理するステップと、冷却するステップとを含む方法であって、上記コークスは、炭化、および/またはグラファイト化、および/または冷却の間に、異なる体積変化の挙動を示す2種類のコークスを含むことを特徴とする方法。上記カソードブロックの嵩密度は、1.68g/cm3より大きいことを特徴とする請求項1に記載の方法。上記カソードブロックにおける炭素成分の嵩密度は、1.71g/cm3より大きく、特に、1.75g/cm3以下であることを特徴とする請求項1または2に記載の方法。上記2種類のコークスは、第1のコークスと、第2のコークスとを含み、上記第1のコークスは、炭化、および/またはグラファイト化、および/または冷却の間に、上記第2コークスよりも、より強い収縮および/または膨張を示すことを特徴とする請求項1から3までのいずれか1項に記載の方法。上記炭化、および/またはグラファイト化、および/または冷却の間の、上記第1のコークスの上記収縮および/または膨張は、体積に関して、上記第2のコークスよりも少なくとも10大きく、特に、少なくとも25大きく、特に少なくとも50大きいことを特徴とする請求項4に記載の方法。上記炭化、および/またはグラファイト化、および/または冷却の間の、上記第1のコークスの上記収縮および/または膨張は、体積に関して、上記第2のコークスよりも少なくとも100大きく、特に、少なくとも200大きく、特に少なくとも300大きいことを特徴とする請求項4または請求項5に記載の方法。コークスの全量に対する、上記第2のコークスの量の割合は重量パーセントで、50と90との間であることを特徴とする請求項1から6までのいずれか1項に記載の方法。上記コークスに、さらなる炭素含有材料、および/またはピッチ、および/または添加物が添加されることを特徴とする請求項1から7までのいずれか1項に記載の方法。上記さらなる炭素含有材料は、グラファイト含有材料を含み、特に、グラファイト含有材料からなることを特徴とする請求項8に記載の方法。上記さらなる炭素含有材料は、コークスと炭素含有材料との合計量に対して、1から40重量、特に、5から30重量含まれることを特徴とする請求項8または9に記載の方法。コークスおよび場合よっては上記さらなる炭素含有材料の量に対して、ピッチを、追加的に、5から40重量、特に、15から30重量添加することを特徴とする請求項1から10までのいずれか1項に記載の方法。上記カソードブロックは、多層ブロックとして製造され、第1層は、出発原料として、コークスと、場合によってさらなる炭素含有材料とを含み、第2層は、出発原料として、コークスと、不燃性の硬質材料、とりわけ、TiB2と、必要に応じて別の炭素含有材料とを含むことを特徴とする請求項1から11までのいずれか1項に記載の方法。上記第1層および/または上記第2層のコークスは、製造したグラファイトが1.70g/cm3より大きくなるように圧縮するために、炭化、および/またはグラファイト化、および/または冷却の間に、異なる体積変化の挙動を示す2種類のコークスを含むことを特徴とする請求項12に記載の方法。上記第2層は、上記カソードブロックの全高の、10から50、特に、15から45の高さを有することを特徴とする、請求項12または13に記載の方法。カソードブロック、特に、請求項1から14までのいずれか1項に記載の方法にしたがって製造されたカソードブロックであって、当該カソードブロックの少なくとも1層における炭素成分の嵩密度は、少なくとも1.70g/cm3より大きく、特に、少なくとも1.71g/cm3より大きく、特に、1.75g/cm3以下であることを特徴とするカソードブロック。